(57)【特許請求の範囲】
【請求項１】
円筒形セラミックス焼結体からなるターゲット材の中空部にバッキングチューブを同軸に配置し、該ターゲット材と該バッキングチューブとの間隙に接合層を形成して円筒形スパッタリングターゲットを得る円筒形スパッタリングターゲットの製造方法であって、
前記ターゲット材と前記バッキングチューブとの間隙に溶融した接合材を流し込んだ後に、該ターゲット材及び該接合材を該接合材の融点以上の温度に保持しながら該バッキングチューブを冷却し、冷却した該バッキングチューブにより該接合材の熱を外部に放出して冷却し、該接合材を固化して前記接合層を形成することを特徴とする円筒形スパッタリングターゲットの製造方法。
【請求項２】
前記バッキングチューブの内部に冷却手段を設け、該冷却手段により該バッキングチューブを冷却することを特徴とする請求項１に記載の円筒形スパッタリングターゲットの製造方法。
【請求項３】
前記冷却手段は、冷却ファン又は冷水ジャケットであることを特徴とする請求項２に記載の円筒形スパッタリングターゲットの製造方法。
【発明の詳細な説明】
【技術分野】
【０００１】
本発明は、マグネトロン型回転カソードスパッタリング装置によるスパッタリングに使用される、円筒形スパッタリングターゲットの製造方法に関する。
【背景技術】
【０００２】
従来から、スパッタリングターゲットとしては、平板状のターゲット材をバッキングプレートに接合した平板形スパッタリングターゲットが一般的に利用されている。平板形スパッタリングターゲットを使用して、マグネトロンスパッタリング法によりスパッタリングを行った場合におけるターゲット材の使用効率は、２０％〜３０％に留まっている。その理由は、マグネトロンスパッタリング法では磁場によってプラズマをターゲット材の特定箇所に集中して衝突させるため、ターゲット材の表面の特定箇所にエロージョン（ｅｒｏｓｉｏｎ）が進行する現象が起こり、ターゲット材の最深部がバッキングプレートまで達したところで、ターゲット材の寿命となってしまうためである。
【０００３】
この問題に対して、スパッタリングターゲットを円筒形にすることで、ターゲット材の使用効率を上げることが提案されている。この方法は、円筒形のバッキングチューブと、その外周部に形成された円筒形のターゲット材とからなる円筒形スパッタリングターゲット（以下、単に「円筒形ターゲット」と呼称する場合がある。）を用い、バッキングチューブの内側に磁場発生設備等を設置して、円筒形ターゲットを回転させながらスパッタリングを行うものである。この方法により、ターゲット材の使用効率を６０％〜７０％にまで高めることができるとされている。
【０００４】
また、スパッタリング時に円筒形ターゲットの割れや剥離等が発生しないバッキングチューブとターゲット材との接合方法として、円筒形基材と円筒形ターゲット材との間に空隙層を設けて半田で接合する方法（例えば、特許文献１参照。）や、複数の円筒形ターゲット材と円筒形基材とを接合する際に、円筒形ターゲット材同士の接続部に所定幅の間隙を設ける方法（例えば、特許文献２参照。）が開示されている。
【０００５】
しかしながら、これらの方法では、例えば、バッキングチューブとターゲット材との間の空間に、低融点半田等の接合材を注入して接合層を形成する場合に、空間の幅が１ｍｍ程度と狭いため、円筒形ターゲットの端部から接合材を注入する際に空気を取り込み、巣（鬆）が入ったり、ひけが生じたりして、均一な接合層を得ることは容易ではなく、それが原因で円筒形ターゲットに割れが発生する。
【０００６】
この問題を解決するために、セラミックス円筒形ターゲット材と円筒形基材とにより形成されたキャビティに溶融状態の接合材（溶融材）を充填し、円筒軸方向の一端より冷却を開始し、他端に向けて接合材を順次冷却する方法（例えば、特許文献３参照。）が開示されている。
【０００７】
しかしながら、一般に金属が冷却固化する際には、その金属において体積収縮による押し湯効果が発揮される範囲は限定的である。従って、円筒形ターゲットにおける溶融材の冷却についても同様に考えられ、溶融材の引っ張り効果があったとしても、径方向のクリアランス厚みの５倍程度であり、最後に冷却される溶融材の最上部でしか押し湯の効果が得られない。
【先行技術文献】
【特許文献】
【０００８】
【特許文献１】特開２００８−１８４６２７号公報
【特許文献２】特開２００８−１８４６４０号公報
【特許文献３】特開２０１０−０１８８８３号公報
【発明の概要】
【発明が解決しようとする課題】
【０００９】
また、特許文献３に記載の方法では、円筒形基材（金属製バッキングチューブ）の内側から冷却するようなことを行っておらず、最外部であるターゲット材から冷却されるため、まずターゲット材の径が小さくなる。その際に、接合材はまだ溶融状態にあるため、ターゲット材の収縮に追従する。しかしながら、特許文献３では、次のステップで接合材が固化し、バッキングチューブの収縮が開始されると、ターゲット材と接合材を内側（バッキングチューブ側）に引っ張る力が作用し、ターゲット材に割れが発生する虞がある。
【００１０】
そこで、本発明は、上記従来技術の問題点に鑑みてなされたものであり、円筒形状のセラミックス焼結体からなるターゲット材と、金属製のバッキングチューブとの接合に際し、当該セラミックス焼結体に割れを生じさせることなく、円筒形スパッタリングターゲットを製造して提供することを目的とする。
【課題を解決するための手段】
【００１１】
上記目的を達成するために、本発明者らは、セラミックス焼結体の冷却時の割れについて、鋭意研究を重ねた。その結果、本発明者らは、低融点半田等の接合材及び円筒形状のセラミックス焼結体を加熱保持した状態で金属製のバッキングチューブのみを冷却することで、セラミックス焼結体の冷却時の割れを防止できるとの知見を得た。本発明は、この知見に基づき完成されたものである。
【００１２】
即ち、上記目的を達成するための本発明に係る円筒形スパッタリングターゲットの製造方法は、円筒形セラミックス焼結体からなるターゲット材の中空部にバッキングチューブを同軸に配置し、ターゲット材とバッキングチューブとの間隙に接合層を形成して円筒形スパッタリングターゲットを得る円筒形スパッタリングターゲットの製造方法であって、ターゲット材とバッキングチューブとの間隙に溶融した接合材を流し込んだ後に、ターゲット材及び接合材を接合材の融点以上の温度に保持しながらバッキングチューブを冷却し、冷却したバッキングチューブにより接合材の熱を外部に放出して冷却し、接合材を固化して接合層を形成することを特徴とする。
【発明の効果】
【００１３】
本発明によれば、ターゲット材とバッキングチューブとの間隙に溶融した接合材を流し込んだ後に、ターゲット材及び接合材を接合材の融点以上の温度に保持しながらバッキングチューブを冷却することで、バッキングチューブを先に冷却することができる。そして、本発明では、冷却したバッキングチューブにより溶融した接合材の熱を外部へ放出し、当該接合材を冷却固化して接合層を形成することができる。
【００１４】
本発明では、上述した通り、接合層の形成時に溶融した接合材よりも先にバッキングチューブを冷却することができるので、まずバッキングチューブの径が小さくなる。しかしながら、接合層の形成時において、溶融状態の接合材は、外側（ターゲット材側）に引っ張られた状態で固化するため、外側からの力により潰され易い状態の接合層が形成される。そのため、次のステップでターゲット材（円筒形セラミックス焼結体）が冷却されて収縮した際には、接合層が潰れてターゲット材には力学的なストレスを与え難くなる。
【００１５】
その結果、本発明では、円筒形セラミックス焼結体からなるターゲット材及びバッキングチューブの熱収縮によるセラミックス焼結体の割れを防ぎ、歩留まりよくスパッタリングターゲットを製造することができる。
【図面の簡単な説明】
【００１６】
【図１】本発明の円筒形スパッタリングターゲットの製造方法により得られた円筒形スパッタリングターゲットの一形態を示す概略図であって、中心軸を含む面で切断した断面図である。
【図２】本発明の円筒形スパッタリングターゲットの製造方法の一形態を説明するための模式図であって、中心軸を含む面で切断した断面図である。
【図３】本発明の円筒形スパッタリングターゲットの製造方法の一形態を説明するための模式図であって、中心軸を含む面で切断した断面図である。
【図４】本発明の円筒形スパッタリングターゲットの製造方法の一形態を説明するための模式図であって、中心軸を含む面で切断した断面図である。
【発明を実施するための形態】
【００１７】
本発明を適用した具体的な実施の形態（以下、「本実施の形態」という。）について、以下に示した項目の通り、円筒形スパッタリングターゲット及びその製造方法に分けて、図面を参照してそれぞれ詳細に説明する。なお、本発明は、以下の実施の形態に限定されるものではなく、本発明の要旨を逸脱しない範囲内において種々の変更を加えることが可能である。
【００１８】
１．円筒形スパッタリングターゲット
１−１．円筒形スパッタリングターゲットの概要
１−２．ターゲット材
１−３．バッキングチューブ
１−４．接合層
１−５．浸透探傷検査
２．円筒形スパッタリングターゲットの製造方法
２−１．円筒形スパッタリングターゲットの製造方法の概要
２−２．各部材の配置
２−３．接合層の形成
【００１９】
［１．円筒形スパッタリングターゲット］
＜１−１．円筒形スパッタリングターゲットの概要＞
本実施の形態に係る円筒形スパッタリングターゲット（以下、単に「スパッタリングターゲット」と呼称する。）は、図１に示すように、円筒形のターゲット材２が円筒形のバッキングチューブ３の外周部に設置され、ターゲット材２とバッキングチューブ３とが接合層４を介して接合されたものである。より詳細には、スパッタリングターゲット１は、ターゲット材２の中空部にバッキングチューブ３を同軸に配置し、これらの中心軸が一致した状態で接合されたものである。
【００２０】
スパッタリングターゲット１のサイズは、その材質や顧客の要望等に応じて適宜変更することができ、特に限定されるものではない。例えば、外径が１００ｍｍ〜２００ｍｍ、内径が８０ｍｍ〜１８０ｍｍ、全長が５０ｍｍ〜２００ｍｍの円筒形セラミックス焼結体をターゲット材２として用いた場合には、ターゲット材２を単独で用いる場合、分割して用いる場合、複数で用いる場合等があり、ターゲット材２の使用態様によりスパッタリングターゲット１のサイズが適宜決定される。
【００２１】
＜１−２．ターゲット材＞
ターゲット材２は、円筒形セラミックス焼結体からなるものである。ターゲット材２として使用することができる円筒形セラミックス焼結体は、用途等に応じて適宜決定され、特に限定されることはない。円筒形セラミックス焼結体としては、例えば、インジウム（Ｉｎ）、スズ（Ｓｎ）、亜鉛（Ｚｎ）、アルミニウム（Ａｌ）、ニオブ（Ｎｂ）、タンタル（Ｔａ）及びチタン（Ｔｉ）から選択される少なくとも１種を主成分とする酸化物等から構成される焼結体を使用することができる。
【００２２】
円筒形セラミックス焼結体としては、特に、酸化インジウムを主成分とする焼結体、具体的には、スズを含有する酸化インジウム（ＩＴＯ）、セリウム（Ｃｅ）を含有する酸化インジウム（ＩＣＯ）、ガリウム（Ｇａ）を含有する酸化インジウム（ＩＧＯ）、ガリウム及び亜鉛を含有する酸化インジウム（ＩＧＺＯ）等や、アルミニウムを含有する酸化亜鉛（ＡＺＯ）等から構成される焼結体が、ターゲット材２として好適に利用される。
【００２３】
ターゲット材２は、その内周面に、接合層４を形成する接合材との濡れ性を改善するためのインジウムやインジウム合金等の下地層を形成してもよい。ターゲット材２の内周面の濡れ性が改善されると、接合層４を形成する際に、溶融した接合材がターゲット材２の内周面に広がり易くなる。その結果、ターゲット材２とバッキングチューブ３との間隙５（図２〜図４参照。）内の空気を外部に押し出して、接合層４内における空隙の形成を抑制することができるので、スパッタリングターゲット１における割れや欠けを減らすことができる。
【００２４】
ターゲット材２の外径、内径及び全長は、その使用態様に応じて適宜決定され、特に限定されるものではない。また、ターゲット材２としては、１つの円筒形セラミックス焼結体から構成されたものだけでなく、複数の円筒形セラミックス焼結体を連結して構成されたもの等も使用することができる。この際の連結方法は、特に限定されるものではなく、公知の方法を用いることができる。
【００２５】
＜１−３．バッキングチューブ＞
バッキングチューブ３は、ターゲット材２を支持することができ、比較的容易に円筒形状に成形可能な金属材料からなるものである。バッキングチューブ３においては、一般的なオーステナイト系ステンレス製、特に、線膨張率が１７．３×１０−６／℃であるＳＵＳ３０４製のものに加えて、銅又は銅合金、線膨張率が８．６×１０−６／℃であるチタン又はチタン合金、モリブデン又はモリブデン合金、アルミニウム又はアルミニウム合金等の各種金属材料を使用することができる。
【００２６】
ステンレス製のバッキングチューブ３を用いる場合には、その外周面に、接合層４を形成する接合材との濡れ性を改善するために、銅等の下地層を形成してもよい。銅のコーティングは、電気めっき等で行うことができる。また、下地層の形成によりバッキングチューブ３の濡れ性が改善されると、ターゲット材２の濡れ性が改善された場合と同様にして、ターゲット材２とバッキングチューブ３との間隙５（図２〜図４参照。）内の空気を外部に押し出し易くなる。
【００２７】
バッキングチューブ３の全長は、用途等に応じて適宜調整することが可能であり、内径は、スパッタリング装置等に応じて適宜調整することが可能であり、これらは特に限定されるものではない。また、バッキングチューブ３の外径は、下地層の厚さと共に、このバッキングチューブ３とターゲット材２の線膨張率の差を考慮して設定することが好ましい。
【００２８】
例えば、ターゲット材２として、２０℃における線膨張率が７．２×１０−６／℃のＩＴＯを使用する場合には、バッキングチューブ３として、２０℃における線膨張率が８．６×１０−６／℃であるチタンが好適に使用される。その理由は、その熱膨張差が僅少であるために、冷却時の割れを発生させる可能性が少ないからである。
【００２９】
また、バッキングチューブ３として、線膨張率が１７．３×１０−６／℃であるＳＵＳ３０４を使用する場合には、ターゲット材２とバッキングチューブ３との間隙５が、好ましくは０．３ｍｍ〜３．０ｍｍ、より好ましくは０．５ｍｍ〜１．０ｍｍとなるように、バッキングチューブ３の外径を設定する。
【００３０】
ターゲット材２とバッキングチューブ３との間隙５が０．３ｍｍ未満では、溶融状態の接合材を間隙５に注入した際のバッキングチューブ３が径方向に０．３５ｍｍ熱膨張するので、ターゲット材２が割れてしまう虞がある。
【００３１】
一方、ターゲット材２とバッキングチューブ３との間隙５が３．０ｍｍを超えると、ターゲット材２の中空部に、バッキングチューブ３を同軸に配置し、これらの中心軸が一致した状態で接合することが困難となる。
【００３２】
＜１−４．接合層＞
接合層４は、ターゲット材２とバッキングチューブ３との間隙５（図２〜図４参照。）に、インジウムを主成分とする接合材を注入して、固化することにより形成される。インジウムを主成分とする接合層４は、スズを主成分とする接合層に比べて凝固時の硬度が低く、接合材を注入してから固化するまでの過程において、ターゲット材２に割れが生じる可能性を低減することができる。ただし、スパッタリングターゲット１では、スズ１００％のような硬度の高い接合層でも適用可能である。
【００３３】
接合層４の役割は、放電によりスパッタリングターゲット１上に発生した熱を、バッキングチューブ３の内側を流れる冷却液で放熱するため、ターゲット材２とバッキングチューブ３との熱的な伝達を行うことにある。接合層４を形成する接合材がインジウム金属の場合には、インジウムの熱伝導率が８１．６Ｗ／ｍ・Ｋと熱伝導性に優れることから好ましく、また、接合材を液化して固化させることにより接合するため、ターゲット材２とバッキングチューブ３とを密着性よく接合できることから好ましい。
【００３４】
これまで、接合層４を形成する接合材としては、インジウムを５０質量％以上、好ましくは７０質量％〜１００質量％、より好ましくは８０質量％〜１００質量％含有するものを使用する必要があったが、スパッタリングターゲット１では、これに拘束されることはない。
【００３５】
＜１−５．浸透探傷検査＞
スパッタリングターゲット１では、ターゲット材２を構成する円筒形セラミックス焼結体に割れが生じない。その割れの有無は、「ＪＩＳ  Ｚ  ２３４３−１：２００１」に記載の浸透探傷方法によって検査することができる。
【００３６】
［２．円筒形スパッタリングターゲットの製造方法］
以下、本実施の形態に係る円筒形スパッタリングターゲットの製造方法（以下、単に「ターゲットの製造方法」と呼称する。）について説明する。
【００３７】
＜２−１．円筒形スパッタリングターゲットの製造方法の概要＞
ターゲットの製造方法では、図２に示すように、ターゲット材２の中空部にバッキングチューブ３を同軸に配置し、ターゲット材２とバッキングチューブ３との間隙５に、接合材からなる接合層４（図１参照。）を形成することにより、スパッタリングターゲット１（図１参照。）を作製する。
【００３８】
ターゲットの製造方法は、溶融状態の接合材を間隙５に流し込んだ後に、当該接合材よりも先にバッキングチューブ３を冷却して接合層４を形成することに特徴があり、それ以外の工程については従来技術を適用することができる。従って、ターゲットの製造方法における各層の形成方法及びその条件は、ターゲット材２として使用する円筒形セラミックス焼結体の組成、バッキングチューブ３の材質や設置数、及び接合材の材質等に応じて適宜選択されるものであり、特に限定されるべきものではない。
【００３９】
ターゲットの製造方法では、例えば、接合材としてＩｎ系低融点接合材を使用して、線膨張率が７．２×１０−６／℃のＩＴＯ製の円筒形セラミックス焼結体（２つのセラミックス焼結体２ａ，２ｂ）からなるターゲット材２と、線膨張率が１７．３×１０−６／℃であるＳＵＳ３０４製のバッキングチューブ３とを接合することにより、スパッタリングターゲット１を作製することができる。ここでは、かかる場合を例に挙げてスパッタリングターゲット１の製造方法について説明を行う。なお、ターゲットの製造方法では、溶融状態の接合材を間隙５に流し込んだ後に、当該接合材よりも先にバッキングチューブ３を冷却して接合層４を形成するという特徴的な工程及びその関連事項についてのみ説明し、それ以外については説明を省略する。
【００４０】
＜２−２．各部材の配置＞
まず、ターゲットの製造方法では、図２に示すように、２つのセラミックス焼結体２ａ，２ｂからなるターゲット材２の中空部にバッキングチューブ３を同軸に配置する。
【００４１】
ここでは、バッキングチューブ３を、ターゲット材２の中空部に同軸に、即ち、これらの中心軸が一致した状態で配置し、両者を接合することが重要となる。両者の中心軸がずれた状態で接合すると、得られるスパッタリングターゲット１の外径の中心と内径の中心がずれてしまう。その結果、スパッタリング時の熱負荷により、スパッタリングターゲット１が不均一に膨張し、ターゲット材２を構成するセラミックス焼結体２ａ，２ｂに割れや剥離が生じる虞がある。
【００４２】
なお、バッキングチューブ３を、ターゲット材２の中空部に同軸に配置する方法としては、特に制限されることなく、公知の手段を用いることができる。例えば、Ｘ−Ｙステージを用いて位置決めをすることにより、バッキングチューブ３を、ターゲット材２の中空部に同軸に配置することができる。
【００４３】
次に、ターゲットの製造方法では、図２に示すように、ターゲット材２とバッキングチューブ３との間隙５の軸方向一端部を、Ｏリング等の公知の封止手段（図２の封止具６）により封止する。そして、封止具６で封止した側が下方となるように、ターゲット材２とバッキングチューブ３とを直立させる。
【００４４】
次に、ターゲットの製造方法では、インジウム、スズ、アンチモン及び亜鉛を含有するインジウム系原料を加熱された鋳型に投入して溶解し、表面に浮遊する酸化インジウムを除去し、冷却して得られたインゴットから所定の重量及びサイズに切り出し、接合材シート７を作製する。ターゲットの製造方法では、得られた接合材シート７を、ターゲット材２の最上段のセラミックス焼結体２ａの直上部に巻きつけ、耐熱性マスキングテープ８で周囲を巻いて固定する。
【００４５】
この際、耐熱性マスキングテープ８は、少なくとも接合材シート７の上端部付近からセラミックス焼結体２ａの上端部付近に亘って被覆する。このように、耐熱性マスキングテープ８で接合材シート７を被覆することで、接合材シート７とセラミックス焼結体２ａとの間から空気の流入を防止することができる。その結果、接合材の酸化の原因となる酸素の量を低減することができる。
【００４６】
次に、ターゲットの製造方法では、バッキングチューブ３の内部を冷却するための冷却ファン９を、直立させたバッキングチューブ３内部の下方に設置する。ターゲットの製造方法では、冷却ファン９を設けてバッキングチューブ３の内部に冷風を送風することで、バッキングチューブ３のみを冷却することができる。
【００４７】
なお、ターゲットの製造方法では、バッキングチューブ３のみを冷却することができれば、その冷却方法については特に限定されることはない。例えば、図３に示すように、冷却ファン９を直立させたバッキングチューブ３内部の下方に設置し、バッキングチューブ３の下方から冷風を送風して冷却してもよい。
【００４８】
また、図４に示すように、直立させたバッキングチューブ３内部に水冷ジャケット１１を設置し、バッキングチューブ３の内部を水冷ジャケット１１の冷却用水溶液（冷媒）により冷却してもよい。
【００４９】
ターゲットの製造方法では、図３に示した通りのバッキングチューブ３内部の下方に冷却ファン９を設置する方法や、図４に示した通りのバッキングチューブ３内部に水冷ジャケット１１を設置する方法等を用いたとしても、図２に示した通りのバッキングチューブ３内部の下方に冷却ファン９を設置する方法と同様にして、バッキングチューブ３のみを冷却することができる。
【００５０】
ただし、ターゲットの製造方法では、例えば、バッキングチューブ３の外部に冷却ファン９を設けて、外方から冷風を送風してバッキングチューブ３を冷却することは好ましくない。その理由は、バッキングチューブ３以外に、溶融した接合材やターゲット材２も冷却することになり、バッキングチューブ３のみを冷却することが困難となるからである。
【００５１】
次に、ターゲットの製造方法では、図２に示すように、接合材シート７及びターゲット材２（セラミックス焼結体２ａ，２ｂ）の外周面に、バンドヒーター１０ａ，１０ｂをそれぞれ取り付ける。ターゲットの製造方法では、バンドヒーター１０ａ，１０ｂにより、接合材シート７及びターゲット材２を加熱することができる。
【００５２】
バンドヒーター１０ａ，１０ｂの設定温度は、接合材の材質等により適宜変更することができる。例えば、接合材としてインジウム系低融点接合材やスズ系低融点接合材等を使用した場合には、バンドヒーター１０ａの設定温度は、これらの接合材を溶融させることができれば特に限定されることはなく、概ね１９０℃〜２７０℃程度である。また、バンドヒーター１０ｂの設定温度は、間隙５中の接合材の溶融状態を保持することができれば特に限定されることはなく、概ね１８０℃〜２６０℃程度である。
【００５３】
＜２−３．接合層の形成＞
次に、ターゲットの製造方法では、ターゲット材２とバッキングチューブ３との間隙５に接合層４を形成して両者を接合し、スパッタリングターゲット１（図１参照。）を作製する。以下では、接合層４の形成方法について説明する。
【００５４】
ターゲットの製造方法では、バンドヒーター１０ａについて、接合材を溶融させることができる程度の温度に設定し、接合材シート７を加熱して溶融する。また、ターゲットの製造方法では、バンドヒーター１０ｂについて、間隙５中の接合材の溶融状態を保持することができる程度の温度に設定し、ターゲット材２を加熱する。
【００５５】
ターゲットの製造方法では、上述の通りに接合材シート７を加熱すると、接合材シート７の内部より溶融した接合材が下方に流れ出し、間隙５の全域に亘って一度に注入される。なお、ターゲットの製造方法では、ターゲット材２及びバッキングチューブ３に下地層を設けることにより、濡れ性がより高くなり、間隙５内の空気が溶融した接合材によって押し出されやすくなる。また、接合材の表面の耐熱被膜は、耐熱性マスキングテープ８に張り付いて残るので、間隙５内へ流入することがない。
【００５６】
ターゲットの製造方法では、溶融した接合材の全てが間隙５に注入された後に、冷却ファン９を作動させてバッキングチューブ３の内部を冷却する。即ち、ターゲットの製造方法では、バンドヒーター１０ｂによる接合材及びターゲット材２の加熱を継続することで、接合材の溶融状態を保持しつつ、バッキングチューブ３のみを冷却することができる。換言すれば、ターゲットの製造方法では、溶融した接合材やターゲット材２より先にバッキングチューブ３を冷却することができる。バッキングチューブ３の冷却により、ターゲットの製造方法では、バッキングチューブ３の径が収縮して、その径が小さくなる。
【００５７】
次いで、ターゲットの製造方法では、冷却したバッキングチューブ３と溶融した接合材とが接触することにより、当該接合材の熱が外部へ放出され、温度が低下して当該接合材が固化することにより、接合層４が形成される。即ち、ターゲットの製造方法では、間隙５内の接合材が、冷却されたバッキングチューブ３と接している側から徐々に冷却されて固化が進行するが、ターゲット材２がバンドヒーター１０ｂにより加熱されているため、接合材はターゲット材２側に引っ張られた状態で固化する。その結果、ターゲットの製造方法では、間隙５内に外圧により潰れやすい状態の接合層４が形成される。
【００５８】
次いで、ターゲットの製造方法では、接合層４が形成されたことを確認してから、冷却ファン９及びバンドヒーター１０ａ，１０ｂのスイッチを切る。ターゲットの製造方法では、バンドヒーター１０ｂのスイッチを切ることによりターゲット材２の冷却が開始され、その径が収縮する。しかしながら、ターゲットの製造方法では、間隙５内に潰れやすい状態の接合層４が形成されているため、ターゲット材２の径が収縮しても接合層４が潰れることにより、ターゲット材２に対する力学的なストレスが緩和され、割れや欠け等の発生を抑制することができる。
【００５９】
また、ターゲットの製造方法では、上述した通り、接合材の固化が完了するまでバンドヒーター１０ｂによりターゲット材２及び接合材を加熱している。そのため、ターゲットの製造方法では、溶融した接合材がターゲット材２側から冷却されることを防ぐことができ、ターゲット材２の収縮を抑制して、その割れや欠け等を防止することができる。
【００６０】
その結果、ターゲットの製造方法では、ターゲット材２及びバッキングチューブ３の熱収縮によるターゲット材２の割れを防ぎ、歩留まりよくスパッタリングターゲット１を作製することができる。
【００６１】
一方、溶融した接合材やターゲット材２より先にバッキングチューブ３を冷却しなかった場合には、最外部であるターゲット材２から冷却され、その径が収縮すると、溶融状態にある接合材もそれに追従し、やがて冷却固化される。しかしながら、その後にバッキングチューブ３が冷却されて、その径の収縮が開始されると、接合材及びターゲット材２を内径側（バッキングチューブ３側）に引き寄せる力が作用し、ターゲット材２に歪が生じる。そして、歪がターゲット材２の耐力の限界に達すると、ターゲット材２に割れや欠け等が発生する。つまり、溶融した接合材やターゲット材２より先にバッキングチューブ３を冷却しないと、上述した引き寄せ効果が、ターゲット材２にクラックを発生させる要因となる。
【００６２】
なお、ターゲットの製造方法では、バッキングチューブ３の冷却中に、バンドヒーター１０ｂによる接合材及びターゲット材２の加熱をしなくても、接合材の溶融状態及び加熱時のターゲット材２の温度を保持することができれば、冷却ファン９を作動させるのと同時に、バンドヒーター１０ｂのスイッチを切ってもよい。加熱時の接合材及びターゲット材２の状態を保持することができれば、その方法は特に限定されないが、ターゲットの製造方法では、保温性の高いマントル（ジャケット）ヒーターを用いることが好ましい。当該ヒーターを用いることにより、ターゲットの製造方法では、ターゲット材及び接合材を当該接合材の融点以上の温度に保持したままで、バッキングチューブ３のみを冷却することができる。
【００６３】
以上で説明した通り、ターゲットの製造方法では、溶融状態の接合材を間隙５に流し込んだ後に、溶融した接合材やターゲット材２より先にバッキングチューブ３を冷却することにより、ターゲット材２への力学的なストレス付与を防止し、ターゲット材２の割れや欠け等を防止することができるので、歩留まりよくスパッタリングターゲット１を作製することができる。また、得られたスパッタリングターゲット１は、熱伝導性、電気伝導性、接着強度等の特性を備えた接合層４が、ターゲット材２とバッキングチューブ３との間隙５に形成されているので、スパッタリング用のターゲットとして極めて有用である。
【実施例】
【００６４】
以下、実施例及び比較例を用いて、本発明をさらに詳細に説明するが、本発明はこれらの実施例及び比較例に限定されるものではない。
【００６５】
［実施例１］
実施例１では、外径１００ｍｍ、内径８２ｍｍ、全長２００ｍｍのＩＴＯ製の円筒形セラミックス焼結体（以下、単に「セラミックス焼結体」と呼称する。）を５つ用意した。実施例１では、各セラミックス焼結体の内周面を、マシニングセンタ（ＤＭＧ森精機株式会社製、ＤＭＣ６３５Ｖ）を用いて研削し、５つのセラミックス焼結体からなるターゲット材を得て、超音波コテを使用してインジウムを濡らした。
【００６６】
一方、実施例１では、バッキングチューブとして、外径８０ｍｍ、内径７０ｍｍ、全長１１００ｍｍのＳＵＳ３０４製の円筒形バッキングチューブを用意した。実施例１では、バッキングチューブに対して、接合面以外の部分に余分な接合材が付着しないように、耐熱性のマスキングテープでマスキングを行った。次に、実施例１では、電解めっきにより、バッキングチューブの表面に、厚さ１μｍの銅めっき層からなる下地層を形成した。
【００６７】
その後、実施例１では、Ｘ−Ｙステージを用いて、図２に示すように、バッキングチューブ３を、５つのセラミックス焼結体２ａ〜２ｅ（セラミックス焼結体２ｃ〜２ｅは不図示）からなるターゲット材２の中空部に同軸に配置すると共に、ターゲット材２とバッキングチューブ３との間に形成された間隙５の両端開口部のうち、一端を耐熱Ｏリング（封止具６）によって封止し、この封止側が下方となるように、ターゲット材２とバッキングチューブ３からなる組合せ体を直立させた。その後、実施例１では、組合せ体の上端に外径８０ｍｍ、内径７０ｍｍ、全長２００ｍｍの取り外し可能なダミーパイプ（不図示）を耐熱性マスキングテープ（不図示）で固定し、バッキングチューブ３を上方に延長した。
【００６８】
実施例１では、インジウムを８０質量％、スズを１０質量％、アンチモンを５質量％、及び亜鉛を５質量％含有するインジウム系原料（融点：１６０℃）を、加熱された鋳型に投入して溶解し、表面に浮遊する酸化インジウムを除去し、冷却してインゴットを得た。実施例１では、得られたインゴットを、粗圧延されて得られている厚み２０ｍｍの粗圧延板から、冷間圧延により５ｍｍ厚（圧延率７５％）の板を得て接合材シート７とした。実施例１では、得られた接合材シート７をシャーで重さ１．７ｋｇになるように幅２５１ｍｍ×高さ１９３ｍｍに切り出し、最上段のセラミックス焼結体２ａの直上部に巻きつけ、耐熱性マスキングテープ８で周囲を巻いて固定した。
【００６９】
実施例１では、この状態で、ターゲット材２を構成する全てのセラミックス焼結体２ａ〜２ｅの外周面に、出力１５０Ｗのバンドヒーター１０ｂ（坂口電熱株式会社製）を取り付け、設定温度を１８０℃として加熱した。また、実施例１では、セラミックス焼結体２ａの直上部に巻きつけた接合材シート７に、出力１５０Ｗのバンドヒーター１０ａ（坂口電熱株式会社製）を取り付けて１９０℃まで加熱することにより溶融させた。
【００７０】
実施例１では、接合材シート７の溶融中に、その内部より溶融した接合材が間隙５へ流れ出し、表面の酸化被膜は耐熱性マスキングテープ８に張り付いて残り、接合材の間隙５への流し込みが完了した。実施例１では、接合材シート７の内部より溶融した接合材を流し込んだ後、バッキングチューブ３の下方に配置した冷却ファン９（山洋電気製）を稼働させて、バッキングチューブ３の内部に毎分２．５ｍ３の空気を送り込み、バッキングチューブ３を冷却した。実施例１では、間隙５に流し込んだ接合材が固化したことを確認して、冷却ファン９及びバンドヒーター１０ａ，１０ｂのスイッチをそれぞれ切り、室温（２０℃）まで冷却した。その後、実施例１では、耐熱性マスキングテープ８及び耐熱Ｏリング（封止具６）、並びに、図示しないシリコンパッキン及びダミーパイプをそれぞれ取り除き、スパッタリングターゲット１を得た。
【００７１】
実施例１では、得られたスパッタリングターゲット１に対して、浸透探傷剤（株式会社ＫＳ−ｎｅｔ製）を用いて、セラミックス焼結体２ａ〜２ｅの表面の割れの有無を検査（浸透探傷検査）した。浸透探傷検査では、セラミックス焼結体２ａ〜２ｅの表面に割れが存在しないものを「優（○）」、微細な割れでも存在するものを「不良（×）」として評価した。実施例１では、セラミックス焼結体２ａ〜２ｅの何れの表面にも割れや欠け等が生じていなかった。
【００７２】
実施例１では、スパッタリングターゲット１をマグネトロン型回転カソードスパッタリング装置に取り付け、０．６Ｐａのアルゴン雰囲気中、出力３００Ｗで放電試験を実施したところ、スパッタリング中に、セラミックス焼結体２ａ〜２ｅの何れにも割れや欠け等が生じることはなかった。実施例１では、セラミックス焼結体２ａ〜２ｅ表面の割れの有無（浸透探傷検査）について評価した結果と、スパッタリングターゲット１の放電試験後の不良の有無を評価した結果とを、表１にまとめて示した。
【００７３】
なお、実施例１では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００７４】
［実施例２］
実施例２では、接合材シート７における接合材の材料に純インジウムを用いたこと以外は実施例１と同様にして、スパッタリングターゲット１を得た。実施例２では、セラミックス焼結体２ａ〜２ｅ表面の割れの有無について、実施例１と同様にして評価した結果、優れたものであることが確認された。また、実施例２では、実施例１と同様にして、スパッタリングターゲット１の放電試験を実施したところ、スパッタリング中に、セラミックス焼結体２ａ〜２ｅに割れや欠け等が生じることはなかった。
【００７５】
実施例２では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例２では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００７６】
［実施例３］
実施例３では、バッキングチューブ３の素材に純チタンを用いたこと以外は実施例１と同様にして、スパッタリングターゲット１を得た。実施例３では、セラミックス焼結体２ａ〜２ｅ表面の割れの有無について、実施例１と同様にして評価した結果、優れたものであることが確認された。また、実施例３では、実施例１と同様にして、スパッタリングターゲット１の放電試験を実施したところ、スパッタリング中に、セラミックス焼結体２ａ〜２ｅに割れや欠け等が生じることはなかった。
【００７７】
実施例３では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例３では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００７８】
［実施例４］
実施例４では、バッキングチューブ３の素材に純チタンを用いたこと以外は実施例２と同様にして、スパッタリングターゲット１を得た。実施例４では、セラミックス焼結体２ａ〜２ｅ表面の割れの有無について、実施例１と同様にして評価した結果、優れたものであることが確認された。また、実施例４では、実施例１と同様にして、スパッタリングターゲット１の放電試験を実施したところ、スパッタリング中に、セラミックス焼結体２ａ〜２ｅに割れや欠け等が生じることはなかった。
【００７９】
実施例４では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例４では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００８０】
［実施例５］
実施例５では、接合材シート７における接合材の材料に純スズを用いたこと、及びバンドヒーター１０ｂの設定温度を２６０℃とし、バンドヒーター１０ａの設定温度を２７０℃にしたこと以外は実施例４と同様にして、スパッタリングターゲット１を得た。実施例５では、得られたスパッタリングターゲット１を、セラミックス焼結体２ａ〜２ｅ表面の割れの有無について、実施例１と同様にして評価した結果、優れたものであることが確認された。また、実施例５では、実施例１と同様にして、スパッタリングターゲット１の放電試験を実施したところ、スパッタリング中に、セラミックス焼結体２ａ〜２ｅに割れや欠け等が生じることはなかった。
【００８１】
実施例５では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例５では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００８２】
［実施例６］
実施例６では、図３に示すように、冷却ファン９をバッキングチューブ３の上方に配置したこと以外は実施例１と同様にして、スパッタリングターゲット１を得た。実施例６では、得られたスパッタリングターゲット１を、セラミックス焼結体２ａ〜２ｅ表面の割れの有無について、実施例１と同様にして評価した結果、優れたものであることが確認された。また、実施例６では、実施例１と同様にして、スパッタリングターゲット１の放電試験を実施したところ、スパッタリング中に、セラミックス焼結体２ａ〜２ｅに割れや欠け等が生じることはなかった。
【００８３】
実施例６では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例６では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００８４】
［実施例７］
実施例７では、図４に示すように、バッキングチューブ３の内部に水冷ジャケット１１を設置して、毎分１１リットルの水道水を流したこと以外は実施例１と同様にして、スパッタリングターゲット１を得た。実施例７では、得られたスパッタリングターゲット１を、セラミックス焼結体２ａ〜２ｅ表面の割れの有無について、実施例１と同様にして評価した結果、優れたものであることが確認された。また、実施例７では、スパッタリングターゲット１の放電試験を実施したところ、スパッタリング中に、セラミックス焼結体２ａ〜２ｅに割れや欠け等が生じることはなかった。
【００８５】
実施例７では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例７では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００８６】
［実施例８］
実施例８では、ＡＺＯ製の円筒形セラミックス焼結体を用いたこと以外は実施例１と同様にして、スパッタリングターゲット１を得た。実施例８では、得られたスパッタリングターゲット１を、セラミックス焼結体２ａ〜２ｅ表面の割れの有無について、実施例１と同様にして評価した結果、優れたものであることが確認された。また、実施例８では、スパッタリングターゲット１の放電試験を実施したところ、スパッタリング中に、セラミックス焼結体２ａ〜２ｅに割れや欠け等が生じることはなかった。
【００８７】
実施例８では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例８では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００８８】
［実施例９］
実施例９では、セラミックス焼結体２ａ〜２ｅの外周面に、バンドヒーター１０ｂに替えて保温性の高い出力１５０Ｗのマントル（ジャケット）ヒーター（株式会社スリーハイ製）を取り付けたこと、及び、接合材シート７の内部より溶融した接合材を流し込んだ後にバッキングチューブ３を冷却すると共に、当該ヒーターのスイッチを切って加熱を停止したこと以外は実施例１と同様にしてスパッタリングターゲット１を得た。
【００８９】
実施例９では、得られたスパッタリングターゲット１を、セラミックス焼結体２ａ〜２ｅ表面の割れの有無について、実施例１と同様にして評価した結果、優れたものであることが確認された。また、実施例９では、スパッタリングターゲット１の放電試験を実施したところ、スパッタリング中に、セラミックス焼結体２ａ〜２ｅに割れや欠け等が生じることはなかった。
【００９０】
実施例９では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、実施例９では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００９１】
［比較例１］
比較例１では、溶融した接合材の間隙５への流し込みが終了した後、バッキングチューブ３の内冷を行わずにバンドヒーター１０ｂを取り去り、セラミックス焼結体２ａ〜２ｅから外冷したこと以外は実施例２と同様にして、スパッタリングターゲット１を得た。得られたスパッタリングターゲット１を、セラミックス焼結体２ａ〜２ｅ表面の割れの有無について、実施例１と同様にして評価した結果、セラミックス焼結体２ａ〜２ｅ表面に割れの存在が確認された。また、比較例１では、スパッタリングターゲット１の放電試験を実施したところ、スパッタリング中にセラミックス焼結体２ａ〜２ｅの割れが拡大した。
【００９２】
比較例１では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、比較例１では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００９３】
［比較例２］
比較例２では、溶融した接合材の間隙５への流し込みが終了した後、バッキングチューブ３の内冷を行わずにバンドヒーター１０ｂを取り去り、セラミックス焼結体２ａ〜２ｅから外冷したこと、及びバッキングチューブ３の素材に純チタンを用いたこと以外は実施例２と同様にして、スパッタリングターゲット１を得た。比較例２では、得られたスパッタリングターゲット１を、セラミックス焼結体２ａ〜２ｅ表面の割れの有無について、実施例１と同様にして評価した結果、セラミックス焼結体２ａ〜２ｅ表面に割れの存在が確認された。また、比較例２では、スパッタリングターゲット１の放電試験を実施したところ、スパッタリング中にセラミックス焼結体２ａ〜２ｅの割れが拡大した。
【００９４】
比較例２では、実施例１と同様にしてセラミックス焼結体２ａ〜２ｅ表面の割れの有無について評価した結果と、スパッタリングターゲット１の放電試験後の不良の有無について評価した結果とを、表１にまとめて示した。また、比較例２では、接合材の組成、セラミックス焼結体２ａ〜２ｅ及びバッキングチューブ３の素材、バッキングチューブ３の冷却方法、並びにターゲット材２の温度保持方法についても、表１にまとめて示した。
【００９５】
【表１】
0006332078.tif 000002
【００９６】
実施例１〜５，８の結果より、表１に示した通り、図２に示した通りのバッキングチューブ３内部の下方に冷却ファン９を設置する方法により、バッキングチューブ３を間隙５内の接合材より先に冷却して接合層４を形成すれば、接合材の組成並びにセラミックス焼結体２ａ〜２ｅ及びバッキングチューブ３の素材によらず、製造後のセラミックス焼結体２ａ〜２ｅの表面に割れが存在せず、また、スパッタリング中のセラミックス焼結体２ａ〜２ｅの何れにも割れや欠け等が生じることのないスパッタリングターゲット１が得られることが確認できた。
【００９７】
実施例６の結果より、表１に示した通り、図３に示した通りのバッキングチューブ３内部の下方に冷却ファン９を設置する方法により、バッキングチューブ３を間隙５内の接合材より先に冷却して接合層４を形成すれば、製造後のセラミックス焼結体２ａ〜２ｅの表面に割れが存在せず、また、スパッタリング中のセラミックス焼結体２ａ〜２ｅの何れにも割れや欠け等が生じることのないスパッタリングターゲット１が得られることが確認できた。
【００９８】
実施例７の結果より、表１に示した通り、図４に示した通りのバッキングチューブ３内部に水冷ジャケット１１を設置する方法により、バッキングチューブ３を間隙５内の接合材より先に冷却して接合層４を形成すれば、製造後のセラミックス焼結体２ａ〜２ｅの表面に割れが存在せず、また、スパッタリング中のセラミックス焼結体２ａ〜２ｅの何れにも割れや欠け等が生じることのないスパッタリングターゲット１が得られることが確認できた。
【００９９】
実施例９の結果より、表１に示した通り、バンドヒーター１０ｂに替えて保温性の高いマントル（ジャケット）ヒーターを取り付けたことにより、バッキングチューブ３を冷却する際に当該ヒーターのスイッチを切って加熱を停止しても、溶融した接合材及びセラミックス焼結体２ａ〜２ｅの温度を保持することができた。その結果、溶融した接合材及びセラミックス焼結体２ａ〜２ｅを加熱しながらバッキングチューブ３を冷却した実施例１と同様にして、製造後のセラミックス焼結体２ａ〜２ｅの表面に割れが存在せず、また、スパッタリング中のセラミックス焼結体２ａ〜２ｅの何れにも割れや欠け等が生じることのないスパッタリングターゲット１が得られることが確認できた。
【０１００】
一方、比較例１，２の結果より、表１に示した通り、溶融した接合材の間隙５への流し込みが終了した後、バッキングチューブ３の内冷を行わずにセラミックス焼結体２ａ〜２ｅから外冷すると、バッキングチューブ３の素材によらず、製造後のセラミックス焼結体２ａ〜２ｅの表面に割れが存在し、また、スパッタリング中のセラミックス焼結体２ａ〜２ｅの割れが拡大するスパッタリングターゲット１が得られることが確認できた。
【符号の説明】
【０１０１】
１  スパッタリングターゲット、２  ターゲット材、２ａ，２ｂ  セラミックス焼結体、３  バッキングチューブ、４  接合層、５  間隙、６  封止具、７  接合材シート、８  耐熱性マスキングテープ、９  冷却ファン、１０ａ，１０ｂ  バンドヒーター、１１  水冷ジャケット
【図１】
0006332078.tif 000003
【図２】
0006332078.tif 000004
【図３】
0006332078.tif 000005
【図４】
0006332078.tif 000006